(57)【要約】【課題】  本発明は、樹脂粒子粉末の粒子表面からの有機顔料の脱離が抑制されていると共に、流動性、着色力及び耐光性に優れた複合粒子粉末、及び、該複合粒子粉末を配合してなる、分散性、耐光性及び貯蔵安定性に優れた塗料及び樹脂組成物に関するものである。【解決手段】  樹脂粒子粉末の粒子表面が表面改質剤によって被覆されていると共に該表面改質剤被覆樹脂粒子の粒子表面に有機顔料が付着している複合粒子粉末は、樹脂粒子粉末と表面改質剤とを混合攪拌して樹脂粒子粉末の粒子表面に表面改質剤を被覆させた後、有機顔料を添加し、混合攪拌して前記表面改質剤被覆樹脂粒子の粒子表面に有機顔料を付着させて得ることができる。【選択図】  なし【特許請求の範囲】
【請求項１】
樹脂粒子粉末の粒子表面が表面改質剤によって被覆されていると共に該表面改質剤被覆樹脂粒子の粒子表面に有機顔料が付着している複合粒子からなることを特徴とする複合粒子粉末。
【請求項２】
樹脂粒子粉末の粒子表面が表面改質剤によって被覆されていると共に該表面改質剤被覆樹脂粒子の粒子表面に有機顔料が付着している平均粒子径が０．０１〜３００μｍの複合粒子からなることを特徴とする複合粒子粉末。
【請求項３】
樹脂粒子粉末と表面改質剤とを混合攪拌して樹脂粒子粉末の粒子表面に表面改質剤を被覆させた後、有機顔料を添加し、混合攪拌して前記表面改質剤被覆樹脂粒子の粒子表面に有機顔料を付着させることを特徴とする請求項１記載の複合粒子粉末の製造法。
【請求項４】
請求項２記載の複合粒子粉末を塗料構成基材中に配合したことを特徴とする塗料。
【請求項５】
請求項２記載の複合粒子粉末を用いて着色したことを特徴とする樹脂組成物。
【発明の詳細な説明】
【技術分野】
【０００１】
本発明は、樹脂粒子粉末の粒子表面からの有機顔料の脱離が抑制されていると共に、流動性、着色力及び耐光性に優れた複合粒子粉末、及び、該複合粒子粉末を配合してなる、分散性、耐光性及び貯蔵安定性に優れた塗料及び樹脂組成物に関するものである。
【背景技術】
【０００２】
有機顔料は、色相が鮮明であることから、塗料用、印刷インク用、化粧品用、ゴム・樹脂組成物用等の着色剤として汎用されているが、一般的に、隠蔽力が小さく、耐光性が劣るため、有機顔料によって着色された塗膜や樹脂組成物もまた、耐光性に劣るものであった。
【０００３】
また、一般に、有機顔料の比重は１．３〜２．５であり、通常塗料に用いられる溶剤の比重は０．８〜１．３であることから、長期保存時、比重差による色分かれが生じることがある。更に、有機顔料は通常不定形もしくは粒状であり、流動性が悪いため、取り扱いが困難で、作業性が悪いものであった。
【０００４】
近年、前記塗料ビヒクル中や樹脂組成物中への分散性及び分散安定性の改善はもとより、流動性、着色力及び耐光性等の着色剤としての着色粒子粉末の諸特性向上が強く要求されている。
【０００５】
これまでに、ポリアミド樹脂やポリエチレン樹脂といった樹脂粉体表面に有機顔料をメカノケミカル的に処理する方法（特許文献１）や、白色無機粒子表面にアルコキシシランなどの糊剤を介して有機顔料を付着させる方法（特許文献２）が提案されている。
【０００６】
また、樹脂粒子の周囲を有機顔料が覆った着色材をインクジェット用記録液に用いることが提案されている（特許文献３乃至４）。
【０００７】
【特許文献１】特公平７−３０２６３号公報
【特許文献２】特開２００２−３５６６２５号公報
【特許文献３】特開平９−１５７５５９号公報
【特許文献４】特開２００２−２５６１９４号公報
【発明の開示】
【発明が解決しようとする課題】
【０００８】
樹脂粒子粉末の粒子表面からの有機顔料の脱離が抑制されていると共に、塗料の貯蔵安定性を改善することのできる複合粒子粉末は、現在最も要求されているところであるが、未だ得られていない。
【０００９】
即ち、前出特許文献１には、ポリアミド樹脂やポリエチレン樹脂といった樹脂粉体表面に有機顔料をメカノケミカル的に処理する方法が記載されているが、メカノケミカル的な方法では、核となる粒子表面への付着力が十分ではなく、そのため、脱離した有機顔料等によって均一な分散が阻害されるなどの問題を有している。
【００１０】
また、前出特許文献２には、白色無機粒子表面にアルコキシシラン等の糊剤を介して有機顔料を付着させる方法が記載されているが、無機粒子粉末は比重が高いことが知られており、殊に、通常比重が１〜１．７の範囲にある塗料中では沈降しやすく、貯蔵安定性に問題を抱えている。
【００１１】
また、前出特許文献３乃至４には、樹脂粒子の周囲を有機顔料が覆った着色材をインクジェット用記録液に用いることが記載されているが、有機顔料の分散液と樹脂粒子の分散液とを水溶液中で単に混合攪拌しているだけであり、核となる樹脂粒子表面への有機顔料の付着力が十分ではなく、そのため、脱離した有機顔料等によって均一な分散が阻害されるなどの問題を有している。
【００１２】
そこで、本発明は、樹脂粒子粉末の粒子表面からの有機顔料の脱離が抑制されていると共に、塗料の貯蔵安定性を改善することのできる複合粒子粉末を提供することを技術的課題とする。
【課題を解決するための手段】
【００１３】
前記技術的課題は、次の通りの本発明によって達成できる。
【００１４】
即ち、本発明は、樹脂粒子粉末の粒子表面が表面改質剤によって被覆されていると共に該表面改質剤被覆樹脂粒子の粒子表面に有機顔料が付着している複合粒子からなることを特徴とする複合粒子粉末である（本発明１）。
【００１５】
また、本発明は、樹脂粒子粉末の粒子表面が表面改質剤によって被覆されていると共に該表面改質剤被覆樹脂粒子の粒子表面に有機顔料が付着している平均粒子径が０．０１〜３００μｍの複合粒子からなることを特徴とする複合粒子（本発明２）。
【００１６】
また、本発明は、樹脂粒子粉末と表面改質剤とを混合攪拌して樹脂粒子粉末の粒子表面に表面改質剤を被覆させた後、有機顔料を添加し、混合攪拌して前記表面改質剤被覆樹脂粒子の粒子表面に有機顔料を付着させることを特徴とする本発明１の複合粒子粉末の製造法である（本発明３）。
【００１７】
また、本発明は、本発明２の複合粒子粉末を塗料構成基材中に配合したことを特徴とする塗料である（本発明４）。
【００１８】
また、本発明は、本発明２の複合粒子粉末を用いて着色したことを特徴とする樹脂組成物を用いて着色したことを特徴とする樹脂組成物である（本発明５）。
【発明の効果】
【００１９】
本発明に係る複合粒子粉末は、樹脂粒子粉末の粒子表面からの有機顔料の脱離が抑制されていると共に、流動性、着色力及び耐光性に優れており、貯蔵安定性に優れた塗料を得ることができるので、塗料及び樹脂組成物の着色用複合粒子粉末として好適である。
【００２０】
本発明に係る塗料及び樹脂組成物は、有機顔料の脱離が抑制され、た複合粒子粉末を着色顔料として用いることから、分散性、耐光性及び貯蔵安定性に優れた塗料及び樹脂組成物として好適である。
【発明を実施するための最良の形態】
【００２１】
本発明の構成をより詳しく説明すれば次の通りである。
【００２２】
先ず、本発明に係る複合粒子粉末について述べる。
【００２３】
本発明に係る複合粒子粉末は、芯粒子粉末である樹脂粒子粉末の粒子表面が表面改質剤によって被覆されており、該表面改質剤被覆樹脂粒子の粒子表面に有機顔料が付着している複合粒子からなる。
【００２４】
本発明における樹脂粒子としては、熱可塑性樹脂及び熱硬化性樹脂のいずれをも用いることができる。具体的には、熱可塑性樹脂としては、オレフィン系樹脂（ポリエチレン、ポリプロピレン、ポリブチレン）、アクリル系樹脂、スチレン系樹脂、ビニル系樹脂、ポリアミド樹脂、ポリエステル樹脂、ポリウレタン、フッ化樹脂、繊維素系樹脂等を用いることができ、熱硬化性樹脂としては、シリコーン樹脂、フェノール樹脂、ユリヤ樹脂、メラミン樹脂、アリル樹脂、フラン樹脂、不飽和ポリエステル樹脂、エポキシ樹脂、ポリイミド等を用いることができる。樹脂粒子は要求される特性や用途に応じて選択すればよいが、好ましくはアクリル系樹脂、オレフィン系樹脂、スチレン系樹脂、ポリアミド樹脂、ポリエステル樹脂、シリコーン樹脂、フェノール樹脂、エポキシ樹脂である。
【００２５】
本発明における樹脂粒子粉末の比重は、通常０．８〜２．５である。
【００２６】
樹脂粒子の粒子形状は、球状、粒状、針状、紡錘状、米粒状、フレーク状、板状及び不定形等のいずれの形状であってもよい。得られる複合粒子粉末を塗料又は樹脂組成物等の着色材として用いる場合には、球形度（平均粒子径／平均最短径）（以下、「球形度」という。）が１．０以上２．０未満の球状又は粒状が好ましく、より好ましくは球形度が１．０〜１．５である。
【００２７】
樹脂粒子粉末の粒子サイズは、特に制限はなく、得られる複合粒子粉末の用途に応じて適宜選べばよいが、樹脂粒子粉末の粒子表面への表面改質剤による均一な被覆処理及び有機顔料による均一な付着処理を考慮すると、好ましくは平均粒子径が０．０１μｍ〜１ｃｍである。
【００２８】
殊に、得られる複合粒子粉末を塗料及び樹脂組成物等の着色材として用いる場合には、樹脂粒子粉末の平均粒子径は、好ましくは０．０１〜３００μｍ、より好ましくは０．０１５〜２００μｍ、更により好ましくは０．０２〜１００μｍである。この場合、平均粒子径が３００μｍを超えると、得られる複合粒子が粗大粒子となり、着色力が低下するため好ましくない。
【００２９】
樹脂粒子粉末のＢＥＴ比表面積値は、樹脂粒子粉末の粒子表面への表面改質剤による均一な被覆処理及び有機顔料による均一な付着処理を考慮すると、０．０００４〜７００ｍ２／ｇが好ましい。
【００３０】
殊に、得られた複合粒子粉末を塗料及び樹脂組成物等の着色材として用いる場合には、樹脂粒子粉末のＢＥＴ比表面積値は、好ましくは０．０１〜７００ｍ２／ｇ、より好ましくは０．０２〜５００ｍ２／ｇ、更により好ましくは０．０４〜４００ｍ２／ｇである。この場合、ＢＥＴ比表面積値が０．０１ｍ２／ｇ未満となると、得られる複合粒子が粗大粒子となり、着色力が低下するため好ましくない。
【００３１】
本発明における樹脂粒子粉末の色相は、できる限り無色であることが好ましく、Ｌ＊値が７０．００以上であり、より好ましくは７５．００以上であり、Ｃ＊値が１８．００以下、好ましくは１５．００以下、より好ましくは１２．００以下、更により好ましくは９．００以下である。Ｌ＊値、Ｃ＊値が上記範囲外の場合には、色相が無色を呈しているとは言い難く、鮮明な色相を有する複合粒子粉末を得ることが困難となる。
【００３２】
本発明における樹脂粒子粉末の表面電荷は、通常−１００〜＋１００μＣ／ｇの範囲にある。
【００３３】
本発明における樹脂粒子粉末の流動性は、形状等によっても異なるが、一般的には５５以上を有している。殊に、粒子形状が球状のものは、高い流動性を有しており、その場合、６０以上である。
【００３４】
本発明における樹脂粒子粉末の耐光性は、後述する評価方法により、ΔＥ＊値の下限値は通常５．０を超え、上限値は１２．０、好ましくは１１．０、より好ましくは１０．０である。
【００３５】
本発明における表面改質剤としては、樹脂粒子の粒子表面へ有機顔料を付着できるものであれば何を用いてもよく、好ましくはアルコキシシラン、フルオロアルキルシラン、シラン系カップリング剤及びオルガノポリシロキサン等の有機ケイ素化合物、チタネート系、アルミネート系及びジルコネート系などのカップリング剤、低分子あるいは高分子界面活性剤等の一種又は二種以上であり、より好ましくはアルコキシシラン、フルオロアルキルシラン、シラン系カップリング剤、オルガノポリシロキサン等の有機ケイ素化合物、チタネート系、アルミネート系及びジルコネート系の各種カップリング剤である。
【００３６】
樹脂粒子の粒子表面への有機顔料の付着強度を考慮すれば、表面改質剤は、表面改質剤被覆後の樹脂粒子の表面電荷が、有機顔料とは反対の電荷となるものを用いることが好ましい。
【００３７】
有機ケイ素化合物としては、メチルトリエトキシシラン、ジメチルジエトキシシラン、フェニルトリエトキシシラン、ジフェニルジエトキシシラン、メチルトリメトキシシラン、ジメチルジメトキシシラン、フェニルトリメトキシシラン、ジフェニルジメトキシシラン、エチルトリエトキシシラン、プロピルトリエトキシシラン、ブチルトリエトキシシラン、イソブチルトリメトキシシラン、ヘキシルトリエトキシシラン、オクチルトリエトキシシラン及びデシルトリエトキシシラン等のアルコキシシラン、トリフルオロプロピルトリメトキシシラン、トリデカフルオロオクチルトリメトキシシラン、ヘプタデカフルオロデシルトリメトキシシラン、トルフルオロプロピルトリエトキシシラン、ヘプタデカフルオロデシルトリエトキシシラン及びトリデカフルオロオクチルトリエトキシシラン等のフルオロアルキルシラン、ビニルトリメトキシシラン、ビニルトリエトキシシラン、γ−アミノプロピルトリエトキシシラン、γ−グリシドキシプロピルトリメトキシシラン、γ−メルカプトプロピルトリメトキシシラン、γ−メタクロイルオキシプロピルトリメトキシシラン、Ｎ−（β−アミノエチル）−γ−アミノプロピルトリメトキシシラン、γ−グリシドキシプロピルメチルジメトキシシラン、γ−クロロプロピルトリメトキシシラン等のシラン系カップリング剤、ポリシロキサン、メチルハイドロジェンポリシロキサン、変性ポリシロキサン等のオルガノポリシロキサン等が挙げられる。
【００３８】
チタネート系カップリング剤としては、イソプロピルトリステアロイルチタネート、イソプロピルトリス（ジオクチルパイロホスフェート）チタネート、イソプロピルトリ（Ｎ−アミノエチル・アミノエチル）チタネート、テトラオクチルビス（ジトリデシルホスフェイト）チタネート、テトラ（２−２−ジアリルオキシメチル−１−ブチル）ビス（ジトリデシル）ホスフェイトチタネート、ビス（ジオクチルパイロホスフェート）オキシアセテートチタネート、ビス（ジオクチルパイロホスフェート）エチレンチタネート等が挙げられる。
【００３９】
アルミネート系カップリング剤としては、アセトアルコキシアルミニウムジイソプロピレート、アルミニウムジイソプロボキシモノエチルアセトアセテート、アルミニウムトリスエチルアセトアセテート、アルミニウムトリスアセチルアセトネート等が挙げられる。
【００４０】
ジルコネート系カップリング剤としては、ジルコニウムテトラキスアセチルアセトネート、ジルコニウムジブトキシビスアセチルアセトネート、ジルコニウムテトラキスエチルアセトアセテート、ジルコニウムトリブトキシモノエチルアセトアセテート、ジルコニウムトリブトキシアセチルアセトネート等が挙げられる。
【００４１】
低分子系界面活性剤としては、アルキルベンゼンスルホン酸塩、ジオクチルスルホンコハク酸塩、アルキルアミン酢酸塩、アルキル脂肪酸塩等が挙げられる。高分子系界面活性剤としては、ポリビニルアルコール、ポリアクリル酸塩、カルボキシメチルセルロース、アクリル酸−マレイン酸塩コポリマー、オレフィン−マレイン酸塩コポリマー等が挙げられる。
【００４２】
表面改質剤被覆後の樹脂粒子の表面電荷は、処理に用いる有機顔料とは反対の電荷で、且つ、絶対値として１０μＣ／ｇ以上を有していることが好ましい。樹脂粒子の粒子表面への有機顔料の付着強度を考慮すれば、表面電荷は絶対値として高い方が好ましく、より好ましくは２０μＣ／ｇ以上、更に好ましくは３０μＣ／ｇ以上である。
【００４３】
表面改質剤の被覆量は、表面改質剤被覆後の樹脂粒子の表面電荷が、有機顔料とは反対の電荷で、且つ、絶対値として１０μＣ／ｇ以上となるよう処理することが好ましく、具体的には、表面改質剤被覆樹脂粒子粉末に対して各表面改質剤が含有する金属の元素換算で０．０２〜５．０重量％が好ましく、より好ましくは０．０３〜４．０重量％、最も好ましくは０．０５〜３．０重量％である。
【００４４】
０．０２重量％未満の場合には、樹脂粒子粉末１００重量部に対して０．００１重量部以上の有機顔料を付着させることが困難である。表面改質剤を５．０重量％まで用いることによって、樹脂粒子粉末１００重量部に対して有機顔料を０．００１〜１０００重量部付着させることができるため、必要以上に被覆する意味がない。
【００４５】
本発明における有機顔料としては、一般に、塗料、樹脂組成物及びゴム組成物の着色剤として用いられている赤色系有機顔料、青色系有機顔料、黄色系有機顔料、緑色系有機顔料、橙色系有機顔料、褐色系有機顔料及び紫色系有機顔料等の各種有機顔料粒子粉末を使用することができる。
【００４６】
各種有機顔料の中で、赤色系有機顔料としては、ブリリアントカーミン、パーマネントレッド等のアゾ系顔料、縮合アゾレッド等の縮合アゾ顔料及びジアミノアントラキノニルレッド、キナクリドンレッド、チオインジゴレッド、ペリレンレッド、ペリノンレッド、イソインドリンレッド、ジケトピロロピロールレッド等の縮合多環系顔料を用いることができる。青色系有機顔料としては、無金属フタロシアニンブルー、フタロシアニンブルー、ファストスカイブルー等のフタロシアニン系顔料、インダンスロンブルー、インジゴブルー等の縮合多環系顔料及びアルカリブルーを用いることができる。黄色系有機顔料としては、ハンザエロー等のモノアゾ系顔料、ベンジジンエロー、パーマネントエロー等のジスアゾ系顔料、縮合アゾイエロー等の縮合アゾ顔料及びアントラピリミジンイエロー、イソインドリノンイエロー、イソインドリンイエロー、キノフタロンイエロー等の縮合多環系顔料を用いることができる。緑色系有機顔料としては、フタロシアニングリーン等のフタロシアニン系顔料を用いることができる。橙色系有機顔料としては、パーマネントオレンジ、リソールファストオレンジ、ピラゾロンオレンジ、バルカンファストオレンジ等のアゾ系顔料及びキナクリドン、ペリノンオレンジ、イソインドリノンオレンジ、イソインドリンオレンジ、ジケトピロロピロールオレンジ等の縮合多環系顔料を用いることができる。褐色系有機顔料としては、パーマネントブラウン、パラブラウン、ベンズイミダゾロンブラウン等のアゾ系顔料及びチオインジゴブラウン等の縮合多環系顔料を用いることができる。紫色系有機顔料としては、ファストバイオレット等のアゾ系顔料及び無置換キナクリドン、ジオキサジンバイオレット、ペリレンバイオレット等の縮合多環系顔料を用いることができる。本発明に用いられる有機顔料としては、以上に例示した顔料に限られるものではない。
【００４７】
有機顔料の付着量は、樹脂粒子粉末の表面積によっても異なるが、樹脂粒子粉末１００重量部に対して０．００１〜１０００重量部が好ましく、より好ましくは０．００５〜８００重量部、更により好ましくは０．０１〜６００重量部である。０．００１重量部未満の場合には、着色能を持たない樹脂粒子の割合が高すぎるため、鮮明な色相を有する複合粒子粉末を得ることが困難となる。また、１０００重量部を超える場合には、均一性の高い有機顔料の付着層を形成することが困難となると共に、有機顔料の付着量が多いため有機顔料が脱離しやすくなり、その結果、塗料ビヒクル中や樹脂組成物中における分散性が低下する。
【００４８】
本発明に係る複合粒子の粒子形状や粒子サイズは、芯粒子である樹脂粒子の粒子形状や粒子サイズに大きく依存し、芯粒子に相似する粒子形態を有している。
【００４９】
本発明に係る複合粒子粉末の粒子形状は、球状、粒状、針状、紡錘状、米粒状、フレーク状、板状及び不定形等のいずれの形状であってもよい。本発明に係る複合粒子粉末を塗料又は樹脂組成物等の着色材として用いる場合には、球形度が１．０以上２．０未満の球状又は粒状が好ましく、より好ましくは１．０〜１．５である。
【００５０】
本発明に係る複合粒子粉末の粒子サイズは、特に制限はなく、用途に応じて適宜選べばよいが、好ましくは平均粒子径が０．０１μｍ〜１ｃｍである。
【００５１】
殊に、本発明に係る複合粒子粉末を塗料及び樹脂組成物等の着色材として用いる場合には、樹脂粒子粉末の平均粒子径は、好ましくは０．０１〜３００μｍ、より好ましくは０．０１５〜２００μｍ、更により好ましくは０．０２〜１００μｍである。平均粒子径が３００μｍを超える場合、粒子サイズが大きすぎるため、着色力が低下し、塗料及び樹脂組成物等の着色材としては好ましくない。平均粒子径が０．０１μｍ未満の場合には、塗料ビヒクル中や樹脂組成物中への分散が困難となる場合がある。
【００５２】
本発明に係る複合粒子粉末のＢＥＴ比表面積値は、特に制限はなく、用途に応じて適宜選べばよいが、好ましくは０．０００４〜７００ｍ２／ｇである。
【００５３】
殊に、本発明に係る複合粒子粉末を塗料及び樹脂組成物等の着色材として用いる場合には、樹脂粒子粉末のＢＥＴ比表面積値は０．０１〜７００ｍ２／ｇが好ましく、より好ましくは０．０２〜５００ｍ２／ｇ、更により好ましくは０．０４〜４００ｍ２／ｇである。ＢＥＴ比表面積値が０．０１ｍ２／ｇ未満の場合、粗大粒子となって着色力が低下し、塗料及び樹脂組成物等の着色材としては好ましくない。ＢＥＴ比表面積値が７００ｍ２／ｇを超える場合には、塗料ビヒクル中や樹脂組成物中への分散が困難となる。
【００５４】
本発明に係る複合粒子粉末の比重は、０．８〜２．５が好ましく、より好ましくは０．９〜２．４であり、更により好ましくは１．０〜２．３である。殊に、本発明に係る複合粒子粉末を塗料又は樹脂組成物等の着色材として用いる場合には、一般的に、塗料又は樹脂組成物の構成基材として用いられる溶剤及び／又は樹脂の比重が０．９〜１．８であることから、この範囲にあることが好ましく、より好ましくは１．０〜１．７である。
【００５５】
本発明に係る複合粒子粉末の着色力は、後述する評価方法により１０５％以上が好ましく、１１０％以上がより好ましく、更により好ましくは１１５％以上である。
【００５６】
本発明に係る複合粒子粉末の流動性は、６０以上である。殊に、粒子形状が球状のものは、６５以上を有しており、好ましくは７０以上である。
【００５７】
本発明に係る複合粒子粉末の耐光性は、後述する評価方法において、ΔＥ＊値で５．０以下、好ましくは４．５以下、より好ましくは４．０以下である。
【００５８】
本発明に係る複合粒子粉末の有機顔料の脱離の程度は、後出評価方法における目視観察において、５、４又は３が好ましく、より好ましくは５又は４であり、更により好ましくは５である。有機顔料の脱離の程度が３未満の場合には、脱離した有機顔料により塗料ビヒクル中や樹脂組成物中での均一な分散が阻害される場合があるとともに、脱離した部分の樹脂粒子の色相が粒子表面に現れるため、均一な色相を得ることが困難となる。
【００５９】
次に、本発明に係る複合粒子粉末を配合した塗料について述べる。
【００６０】
本発明に係る複合粒子粉末を配合した塗料は、貯蔵安定性がΔＥ＊値で１．２以下が好ましく、より好ましくは１．０以下である。塗膜にした場合には、光沢度は７５〜１１０％、好ましくは８０〜１１０％であり、塗膜の耐光性ΔＥ＊値は５．０以下が好ましく、より好ましくは４．０以下である。
【００６１】
本発明に係る複合粒子粉末を配合した水系塗料は、貯蔵安定性がΔＥ＊値で１．２以下が好ましく、より好ましくは１．０以下である。塗膜にした場合には、光沢度は７０〜１１０％、好ましくは７５〜１１０％であり、塗膜の耐光性ΔＥ＊値は５．０以下が好ましく、より好ましくは４．０以下である。
【００６２】
本発明に係る塗料中における複合粒子粉末の配合割合は、塗料構成基材１００重量部に対して０．５〜１００重量部の範囲で使用することができ、塗料のハンドリングを考慮すれば、好ましくは１．０〜１００重量部である。
【００６３】
塗料構成基材としては、樹脂、溶剤、必要により油脂、消泡剤、体質顔料、乾燥促進剤、界面活性剤、硬化促進剤、助剤等が配合される。
【００６４】
樹脂としては、溶剤系塗料用や油性印刷インクに通常使用されているアクリル樹脂、アルキッド樹脂、ポリエステル樹脂、ポリウレタン樹脂、エポキシ樹脂、フェノール樹脂、メラミン樹脂、アミノ樹脂、塩化ビニル樹脂、シリコーン樹脂、ガムロジン、ライムロジン等のロジン系樹脂、マレイン酸樹脂、ポリアミド樹脂、ニトロセルロース、エチレン−酢酸ビニル共重合樹脂、ロジン変性フェノール樹脂、ロジン変性マレイン酸樹脂等のロジン変性樹脂、石油樹脂等を用いることができる。水系塗料用としては、水系塗料用や水性インクに通常使用されている水溶性アクリル樹脂、水溶性スチレン−マレイン酸樹脂、水溶性アルキッド樹脂、水溶性メラミン樹脂、水溶性ウレタンエマルジョン樹脂、水溶性エポキシ樹脂、水溶性ポリエステル樹脂等を用いることができる。
【００６５】
溶剤としては、溶剤系塗料用に通常使用されている大豆油、トルエン、キシレン、シンナー、ブチルアセテート、メチルアセテート、メチルイソブチルケトン、メチルセロソルブ、エチルセロソルブ、プロピルセロソルブ、ブチルセロソルブ、プロピレングリコールモノメチルエーテル等のグリコールエーテル系溶剤、酢酸エチル、酢酸ブチル、酢酸アミル等のエステル系溶剤、ヘキサン、ヘプタン、オクタン等の脂肪族炭化水素系溶剤、シクロヘキサン等の脂環族炭化水素系溶剤、ミネラルスピリット等の石油系溶剤、アセトン、メチルエチルケトン等のケトン系溶剤、メチルアルコール、エチルアルコール、プロピルアルコール、ブチルアルコール等のアルコール系溶剤、脂肪族炭化水素等を用いることができる。
【００６６】
水系塗料用溶剤としては、水と水系塗料用に通常使用されているエチルアルコール、プロピルアルコール、ブチルアルコール等のアルコール系溶剤、メチルセロソルブ、エチルセロソルブ、プロピルセロソルブ、ブチルセロソルブ等のグリコールエーテル系溶剤、ジエチレングリコール、トリエチレングリコール、ポリエチレングリコール、ジプロピレングリコール、トリプロピレングリコール、ポリプロピレングリコール等のオキシエチレン又はオキシプロピレン付加重合体、エチレングリコール、プロピレングリコール、１，２，６−ヘキサントリオール等のアルキレングリコール、グリセリン、２−ピロリドン等の水溶性有機溶剤とを混合して使用することができる。
【００６７】
油脂としては、あまに油、きり油、オイチシカ油、サフラワー油等の乾性油を加工したボイル油を用いることができる。
【００６８】
消泡剤としては、ノプコ８０３４（商品名）、ＳＮデフォーマー４７７（商品名）、ＳＮデフォーマー５０１３（商品名）、ＳＮデフォーマー２４７（商品名）、ＳＮデフォーマー３８２（商品名）（以上、いずれもサンノプコ株式会社製）、アンチホーム０８（商品名）、エマルゲン９０３（商品名）（以上、いずれも花王株式会社製）等の市販品を使用することができる。
【００６９】
次に、本発明に係る複合粒子粉末を用いて着色した樹脂組成物について述べる。
【００７０】
本発明に係る複合粒子粉末を用いて着色した樹脂組成物は、目視観察による分散状態は、後出評価法による３、４又は５、好ましくは４又は５、より好ましくは５であり、樹脂組成物の耐光性ΔＥ＊値は５．０以下、好ましくは４．０以下であることが好ましい。
【００７１】
本発明に係る樹脂組成物中における複合粒子粉末の配合割合は、樹脂１００重量部に対して０．０１〜２００重量部の範囲で使用することができ、樹脂組成物のハンドリングを考慮すれば、好ましくは０．０５〜１５０重量部、更に好ましくは０．１〜１００重量部である。
【００７２】
本発明に係る樹脂組成物における構成基材としては、複合粒子粉末と周知の熱可塑性樹脂とともに、必要により、滑剤、可塑剤、酸化防止剤、紫外線吸収剤、各種安定剤等の添加剤が配合される。
【００７３】
樹脂としては、ポリエチレン、ポリプロピレン、ポリブテン、ポリイソブチレン等のポリオレフィン、ポリ塩化ビニル、ポリメチルペンテン、ポリエチレンテレフタレート、ポリブチレンテレフタレート、ポリスチレン、スチレン−アクリル酸エステル共重合体、スチレン−酢酸ビニル共重合体、アクリロニトリル−ブタジエン−スチレン共重合体、アクリロニトリル−ＥＰＤＭ−スチレン共重合体、アクリル系樹脂、ポリアミド、ポリカーボネート、ポリアセタール、ポリウレタン等の熱可塑性樹脂、ロジン変性マレイン酸樹脂、フェノール樹脂、エポキシ樹脂、ポリエステル樹脂、シリコーン樹脂、ロジン・エステル、ロジン、天然ゴム、合成ゴム等を用いることができる。
【００７４】
添加剤の量は、複合粒子粉末と樹脂との総和に対して５０重量％以下であればよい。添加剤の含有量が５０重量％を超える場合には、成形性が低下する。
【００７５】
本発明に係る樹脂組成物は、樹脂原料と複合粒子粉末とをあらかじめよく混合し、次に、混練機もしくは押出機を用いて加熱下で強いせん断作用を加えて、樹脂組成物中に複合粒子粉末を均一に分散させた後、目的に応じた形状に成形加工して使用する。
【００７６】
次に、本発明に係る複合粒子粉末の製造法について述べる。
【００７７】
本発明に係る複合粒子粉末は、樹脂粒子粉末と表面改質剤とを混合し、樹脂樹脂粒子粉末の粒子表面を表面改質剤によって被覆し、次いで、表面改質剤によって被覆された樹脂粒子粉末と有機顔料とを混合することによって得ることができる。
【００７８】
樹脂粒子粉末の粒子表面への表面改質剤による被覆は、樹脂粒子粉末と表面改質剤又は表面改質剤の溶液とを機械的に混合攪拌したり、樹脂粒子粉末に表面改質剤の溶液又は表面改質剤を噴霧しながら機械的に混合攪拌すればよい。添加した表面改質剤は、ほぼ全量が樹脂粒子粉末の粒子表面に被覆される。
【００７９】
樹脂粒子粉末と表面改質剤との混合攪拌、有機顔料と粒子表面に表面改質剤が被覆されている樹脂粒子粉末との混合攪拌をするための機器としては、粉体層にせん断力を加えることのできる装置が好ましく、殊に、せん断、へらなで及び圧縮が同時に行える装置、例えば、ホイール型混練機、ボール型混練機、ブレード型混練機、ロール型混練機を用いることができ、ホイール型混練機がより効果的に使用できる。
【００８０】
前記ホイール型混練機としては、エッジランナー（「ミックスマラー」、「シンプソンミル」、「サンドミル」と同義語である）、マルチマル、ストッツミル、ウエットパンミル、コナーミル、リングマラー等があり、好ましくはエッジランナー、マルチマル、ストッツミル、ウエットパンミル、リングマラーであり、より好ましくはエッジランナーである。前記ボール型混練機としては、振動ミル等がある。前記ブレード型混練機としては、ヘンシェルミキサー、プラネタリーミキサー、ナウターミキサー等がある。前記ロール型混練機としては、エクストルーダー等がある。
【００８１】
樹脂粒子粉末と表面改質剤との混合攪拌時における条件は、樹脂粒子粉末の粒子表面に表面改質剤ができるだけ均一に被覆されるように、線荷重は１９．６〜１９６０Ｎ／ｃｍ、好ましくは９８〜１４７０Ｎ／ｃｍ、より好ましくは１４７〜９８０Ｎ／ｃｍ、処理時間は５分〜２４時間、好ましくは１０分〜２０時間の範囲で処理条件を適宜調整すればよい。なお、撹拌速度は２〜２０００ｒｐｍ、好ましくは５〜１０００ｒｐｍ、より好ましくは１０〜８００ｒｐｍの範囲で処理条件を適宜調整すればよい。
【００８２】
表面改質剤の添加量は、表面改質剤被覆後の樹脂粒子の表面電荷が、有機顔料とは反対の電荷で、且つ、絶対値として１０μＣ／ｇ以上となるよう処理することが好ましく、具体的には、樹脂粒子粉末１００重量部に対して０．１５〜４５重量部が好ましい。０．１５〜４５重量部の添加量により、表面改質剤被覆後の樹脂粒子の表面電荷を、有機顔料とは反対の電荷で、且つ、絶対値として１０μＣ／ｇ以上とすることができると共に、樹脂粒子粉末１００重量部に対して有機顔料を０．００１〜１０００重量部付着させることができる。
【００８３】
樹脂粒子の粒子表面への有機顔料の付着強度を考慮して、樹脂粒子の表面電荷を有機顔料とは反対の表面電荷に制御するために、樹脂粒子の粒子表面もしくは表面改質剤被覆後の樹脂粒子表面を表面電荷調整剤によって処理してもよい。
【００８４】
表面電荷調整剤による処理は、前記表面改質剤処理の場合と同様に、樹脂粒子粉末もしくは表面改質剤被覆後の樹脂粒子粉末と表面電荷調整剤又は表面電荷調整剤を含む溶液とを機械的に混合攪拌すればよい。
【００８５】
表面電荷調整剤としては、正帯電させるものとして、アルキルトリメチル４級アンモニウム塩、アルキルベンジルジメチル４級アンモニウム塩等の４級アンモニウム塩、ニグロシン、アニリンブラック等のアジン化合物、イミダゾール類金属錯体、酢酸アルミニウム、硫酸アルミニウム、塩化アルミニウム、硝酸アルミニウム等のアルミニウム塩や、アルミン酸ナトリウム等のアルミン酸アルカリ塩等を用いることができる。負帯電させるものとしては、サリチル酸二量体等のサリチル酸類金属錯体、有機ホウ素塩類、アゾ系クロム金属錯体等のモノアゾ染料金属錯体、３号水ガラス、オルトケイ酸ナトリウム、メタケイ酸ナトリウム等のケイ素化合物を用いることができる。
【００８６】
その他にも、ポリエチレングリコールまたはその誘導体、ポリエーテルエステルアミド、第４級アンモニウム基含有（メタ）アクリレート共重合体、ポリスチレンスルホン酸ソーダ、カルボベタイン−グラフト共重合体等の高分子型帯電防止剤、アルキルベンゼンスルホン酸塩、ジオクチルスルホンコハク酸塩、アルキルアミン酢酸塩、アルキル脂肪酸塩、ポリビニルアルコール、ポリアクリル酸塩、カルボキシメチルセルロース、アクリル酸−マレイン酸塩共重合体、オレフィン−マレイン酸塩共重合体等の界面活性剤及びシラン系、チタネート系及びアルミネート系のカップリング剤等を用いることができる。これらの帯電性は、それぞれの化合物が有する極性基のイオン性もしくは処理量によって、正帯電性付与、負帯電性付与を使い分ければよい。
【００８７】
表面電荷調整剤による処理量は、樹脂粒子粉末１００重量部に対して０．１５〜４５重量部の範囲である。該処理によって得られる表面電荷調整後の樹脂粒子の表面電荷が、有機顔料の電荷とは反対の電荷で、且つ、絶対値として１０μＣ／ｇ以上を有していることが好ましく、より好ましくは２０μＣ／ｇ以上、更により好ましくは３０μＣ／ｇ以上となるよう処理すればよい。
【００８８】
樹脂粒子粉末の粒子表面に表面改質剤又は表面改質剤及び表面電荷調整剤を被覆して樹脂粒子の粒子表面の表面電荷を調整した後、有機顔料を添加し、混合攪拌して表面改質剤被覆樹脂粒子表面に有機顔料を付着させる。必要により更に、乾燥乃至加熱処理を行ってもよい。
【００８９】
有機顔料は、少量ずつを時間をかけながら、殊に５分〜２４時間、好ましくは５分〜２０時間程度をかけて添加するか、もしくは、樹脂粒子粉末１００重量部に対して５〜２５重量部の有機顔料を、所望の添加量となるまで分割して添加することが好ましい。
【００９０】
混合攪拌時における条件は、有機顔料が均一に付着するように、線荷重は１９．６〜１９６０Ｎ／ｃｍ、好ましくは９８〜１４７０Ｎ／ｃｍ、より好ましくは１４７〜９８０Ｎ／ｃｍ、処理時間は５分〜２４時間、好ましくは１０分〜２０時間の範囲で処理条件を適宜調整すればよい。なお、撹拌速度は２〜２０００ｒｐｍ、好ましくは５〜１０００ｒｐｍ、より好ましくは１０〜８００ｒｐｍの範囲で処理条件を適宜調整すればよい。
【００９１】
有機顔料の添加量は、樹脂粒子粉末１００重量部に対して１〜１０００重量部であり、好ましくは１〜８００重量部、より好ましくは１〜６００重量部である。有機顔料の添加量が上記範囲外の場合には、目的とする複合粒子粉末が得られない。
【００９２】
乾燥乃至加熱処理を行う場合の加熱温度は、通常４０〜８０℃が好ましく、より好ましくは５０〜７０℃であり、加熱時間は、１０分〜６時間が好ましく、３０分〜３時間がより好ましい。
【００９３】
なお、表面改質剤としてアルコキシシラン及びフルオロアルキルシランを用いた場合には、これらの工程を経ることにより、最終的にはアルコキシシランから生成するオルガノシラン化合物又はフルオロアルキルシランから生成するフッ素含有オルガノシラン化合物となって被覆されている。
【００９４】
＜作用＞
本発明においては最も重要な点は、樹脂粒子粉末の粒子表面が表面改質剤によって被覆されていると共に、該表面改質剤被覆樹脂粒子表面に有機顔料が付着している複合粒子粉末は、樹脂粒子粉末の粒子表面からの有機顔料の脱離が抑制されていると共に、流動性、着色力及び耐光性に優れているという事実である。
【００９５】
本発明において、樹脂粒子粉末の粒子表面からの有機顔料の脱離が抑制されている理由については、通常、樹脂粒子は電荷を有しているものであるが、本発明においては樹脂粒子の表面電荷を有機顔料の電荷とは反対の電荷に制御することにより、有機顔料が樹脂粒子の粒子表面に強固に結合するためと、本発明者は考えている。
【００９６】
また、本発明に係る複合粒子の流動性が優れている理由について、本発明者は、上記理由により、一般的に、不定形で流動性の悪い有機顔料が樹脂粒子の粒子表面に強固に付着していることによるものと考えている。
【００９７】
そして、前記複合粒子を配合した塗料は、貯蔵安定性が優れているという事実である。
【００９８】
本発明に係る塗料の貯蔵安定性が優れている理由について、本発明者は、本発明に係る複合粒子粉末の場合、粒子表面からの有機顔料の脱離が抑制されていると共に、複合粒子粉末の比重が、一般的な塗料の比重である１〜１．７の範囲にあることによるものと考えている。
【実施例】
【００９９】
以下、本発明における実施例を示し、本発明を具体的に説明する。
【０１００】
粒子の平均粒子径は、１００μｍ未満の粒子サイズのものは、透過型電子顕微鏡を用いて写真撮影を行い、そこに示された粒子３５０個の粒子径をそれぞれ測定し、その平均値で示した。１００μｍ〜５ｍｍ程度の粒子サイズのものは、光学顕微鏡を用いて写真撮影を行い、そこに示された粒子３５０個の粒子径をそれぞれ測定し、その平均値で示した。また、５ｍｍ以上の粒子サイズのものは、ノギスを用いて１００個の粒子径をそれぞれ測定し、その平均値で示した。
【０１０１】
球形度は、平均粒子径（平均最長径）と平均最短径との比で示した。
【０１０２】
比表面積値は、ＢＥＴ法により測定した値で示した。
【０１０３】
樹脂粒子粉末及び複合粒子粉末の比重は、「マルチボリューム  密度計  １３０５型」（マイクロメリティクス社製）を用いて求めた。
【０１０４】
樹脂粒子粉末及び複合粒子粉末の各表面電荷は、「ブローオフ粉体帯電量測定装置  ＭＯＤＥＬ  ＴＢ  ２００」（東芝ケミカル社製）を用いて測定した。
【０１０５】
樹脂粒子粉末、有機顔料及び複合粒子粉末の流動性は、「パウダテスタ」（ホソカワミクロン株式会社製）を用いて、安息角（度）、圧縮度（％）、スパチュラ角（度）、凝集度の各粉体特性値を測定し、該各測定値を同一基準の数値に置き換えた各々の指数を求め、各々の指数を合計した流動性指数で示した。流動性指数が１００に近いほど、流動性が優れていることを意味する。
【０１０６】
樹脂粒子粉末、有機顔料及び複合粒子粉末の色相は、試料０．５ｇとヒマシ油０．５ｍｌとをフーバー式マーラーで練ってペースト状とし、このペーストにクリアラッカー４．５ｇを加え、混練、塗料化してキャストコート紙上に１５０μｍ（６ｍｉｌ）のアプリケーターを用いて塗布した塗布片（塗膜厚み：約３０μｍ）を作製し、該塗布片について、「分光測色計  ＣＭ−３６１０ｄ」（ミノルタ株式会社製）を用いて測定を行い、ＪＩＳ  Ｚ  ８９２９に定めるところに従って表色指数で示した。なお、Ｃ＊値は彩度を表し、下記数１に従って求めることができる。
【０１０７】
＜数１＞
Ｃ＊値＝（（ａ＊値）２＋（ｂ＊値）２）１／２
【０１０８】
樹脂粒子粉末の粒子表面に被覆されている表面改質剤の被覆量は、各表面改質剤に含有されている金属について、「蛍光Ｘ線分析装置３０６３Ｍ型」（理学電機工業株式会社製）を使用し、ＪＩＳ  Ｋ０１１９の「けい光Ｘ線分析通則」に従って測定した。
【０１０９】
複合粒子粉末に付着している有機顔料の被覆量は、「堀場金属炭素・硫黄分析装置ＥＭＩＡ−２２００型」（株式会社堀場製作所製）を用い、次の様な手順で炭素量を測定することにより求めた。あらかじめ、芯粒子である樹脂粒子粉末の単位重量当たりのカーボン量を測定しておき、次いで、複合粒子粉末のカーボン量を測定し、単位重量当たりのカーボン量の変化量から、有機顔料の付着量を求めた。
【０１１０】
複合粒子粉末に付着している有機顔料の脱離の程度は、下記方法により、目視によって５段階で評価した。５が複合粒子の粒子表面からの有機顔料の脱離量が少ないことを示す。
【０１１１】
被測定粒子粉末２ｇとエタノール２０ｍｌを５０ｍｌの三角フラスコに入れ、６０分間超音波分散を行った後、回転数１０，０００ｒｐｍで１５分間遠心分離を行い、被測定粒子粉末と溶剤部分とを分離した。得られた被測定粒子粉末を６０℃で５時間乾燥させ、電子顕微鏡写真に示される視野の中に存在する、脱離して再凝集した有機顔料の個数を目視で観察し、樹脂粒子粉末と有機顔料を、表面改質剤を介さず単に混合しただけの混合粒子粉末の電子顕微鏡写真と比較して５段階で評価した。
【０１１２】
１：樹脂粒子粉末と有機顔料を、表面改質剤を介さず単に混合した場合と同程度。
２：複合粒子粉末１００個当たりに３０個以上５０個未満。
３：複合粒子粉末１００個当たりに１０個以上３０個未満。
４：複合粒子粉末１００個当たりに５個以上１０個程度。
５：複合粒子粉末１００個当たりに５個未満。
【０１１３】
複合粒子粉末の着色力は、まず下記に示す方法に従って作製した原色エナメルと展色エナメルのそれぞれを、キャストコート紙上に１５０μｍ（６ｍｉｌ）のアプリケーターを用いて塗布して塗布片を作製し、該塗布片について、「分光測色計  ＣＭ−３６１０ｄ」（ミノルタ株式会社製）を用いてＬ＊値を測色し、その差をΔＬ＊値とした。
【０１１４】
次いで、複合粒子粉末の標準試料として、複合粒子粉末と同様の割合で有機顔料と樹脂粒子粉末とを単に混合した混合粒子粉末を用いて、上記と同様にして原色エナメルと展色エナメルの塗布片を作製し、各塗布片のＬ＊値を測色し、その差をΔＬｓ＊値とした。
【０１１５】
得られた複合粒子粉末のΔＬ＊値と標準試料のΔＬｓ＊値を用いて下記数２に従って算出した値を着色力（％）として示した。
【０１１６】
＜数２＞
着色力（％）＝１００＋｛（ΔＬｓ＊値−ΔＬ＊値）×１０｝
【０１１７】
原色エナメルの作製：
上記試料粉体３ｇとアミノアルキッド樹脂１６ｇ及びシンナー１０ｇとを配合して３ｍｍφガラスビーズ９０ｇと共に１４０ｍｌのガラスビンに添加し、次いで、ペイントシェーカーで６０分間混合分散した後、アミノアルキッド樹脂５０ｇを追加し、更に５分間ペイントシェーカーで分散させて、原色エナメルを作製した。
【０１１８】
展色エナメルの作製：
上記原色エナメル１２ｇとアミラックホワイト（二酸化チタン分散アミノアルキッド樹脂）４０ｇとを配合し、ペイントシェーカーで１５分間混合分散して、展色エナメルを作製した。
【０１１９】
樹脂粒子粉末、有機顔料及び複合粒子粉末の耐光性は、前述の着色力を測定するために作製した原色エナメルを、冷間圧延鋼板（０．８ｍｍ×７０ｍｍ×１５０ｍｍ）（ＪＩＳ  Ｇ−３１４１）に１５０μｍの厚みで塗布、乾燥して塗膜を形成し、得られた測定用塗布片の半分を金属製フォイルで覆い、「アイ  スーパーＵＶテスター」（ＳＵＶ−Ｗ１３（岩崎電気株式会社製））を用いて、紫外線を照射強度１００ｍＷ／ｃｍ２で６時間連続照射した後、金属製フォイルで覆うことによって紫外線が照射されなかった部分と紫外線照射した部分との色相（Ｌ＊値、ａ＊値、ｂ＊値）をそれぞれ測定し、紫外線が照射されなかった部分の測定値を基準に、下記数３に従って算出したΔＥ＊値によって示した。
【０１２０】
＜数３＞
ΔＥ＊値＝（（ΔＬ＊値）２＋（Δａ＊値）２＋（Δｂ＊値）２）１／２
ΔＬ＊値：  比較する試料の紫外線照射有無のＬ＊値の差
Δａ＊値：  比較する試料の紫外線照射有無のａ＊値の差
Δｂ＊値：  比較する試料の紫外線照射有無のｂ＊値の差
【０１２１】
複合粒子粉末を用いた溶剤系塗料及び水系塗料の色相は、後述する処方によって調製した各塗料を冷間圧延鋼板（０．８ｍｍ×７０ｍｍ×１５０ｍｍ）（ＪＩＳ  Ｇ−３１４１）に１５０μｍの厚みで塗布、乾燥して塗膜を形成して得られた測定用塗布片について、「分光測色計  ＣＭ−３６１０ｄ」（ミノルタ株式会社製）を用いて測定を行い、ＪＩＳ  Ｚ  ８９２９に定めるところに従って表色指数で示した。また、複合粒子粉末を用いて着色した樹脂組成物の色相は、後述する処法によって作製した着色樹脂プレートを、「分光測色計  ＣＭ−３６１０ｄ」（ミノルタ株式会社製）を用いて前記と同様にして測定した。
【０１２２】
塗膜の光沢度は、前記測定用塗布片を「グロスメーター  ＵＧＶ−５Ｄ」（スガ試験機株式会社製）を用いて入射角６０°の時の光沢度で示した。光沢度が高いほど、複合粒子粉末を配合した塗料の分散性が優れていることを示す。
【０１２３】
各塗料を用いた塗膜の耐光性は、前述の塗料の色相を測定するために作製した測定用塗布片の半分を金属製フォイルで覆い、「アイ  スーパーＵＶテスター」（ＳＵＶ−Ｗ１３（岩崎電気株式会社製））を用いて、紫外線を照射強度１００ｍＷ／ｃｍ２で６時間連続照射した後、金属製フォイルで覆うことによって紫外線が照射されなかった部分と紫外線照射した部分との色相（Ｌ＊値、ａ＊値、ｂ＊値）をそれぞれ測定し、紫外線が照射されなかった部分の測定値を基準に、前記数３に従って算出したΔＥ＊値によって示した。
【０１２４】
また、各樹脂組成物の耐光性は、前述の樹脂組成物の色相を測定するために作製した樹脂プレートの半分を金属製フォイルで覆い、「アイ  スーパーＵＶテスター」（ＳＵＶ−Ｗ１３（岩崎電気株式会社製））を用いて、紫外線を照射強度１００ｍＷ／ｃｍ２で６時間連続照射した後、金属製フォイルで覆うことによって紫外線が照射されなかった部分と紫外線照射した部分との色相（Ｌ＊値、ａ＊値、ｂ＊値）をそれぞれ測定し、紫外線が照射されなかった部分の測定値を基準に、前記数３に従って算出したΔＥ＊値によって示した。
【０１２５】
塗料の貯蔵安定性は、後述する処方によって調製した各塗料を冷間圧延鋼板（０．８ｍｍ×７０ｍｍ×１５０ｍｍ）（ＪＩＳ−Ｇ−３１４１）に１５０μｍの厚みで塗布、乾燥して製造した塗膜のＬ＊値、ａ＊値及びｂ＊値と、該塗料を２５℃において１週間静置して得られた塗料を冷間圧延鋼板に塗布、乾燥して製造した塗膜のＬ＊値、ａ＊値及びｂ＊値を測定し、下記数４に従って得られたΔＥ＊値で示した。
【０１２６】
＜数４＞
ΔＥ＊値＝（（ΔＬ＊）２＋（Δａ＊）２＋（Δｂ＊）２）１／２
ΔＬ＊値：  比較する塗膜の静置前後のＬ＊値の差
Δａ＊値：  比較する塗膜の静置前後のａ＊値の差
Δｂ＊値：  比較する塗膜の静置前後のｂ＊値の差
【０１２７】
複合粒子粉末の樹脂組成物への分散性は、得られた着色樹脂プレート表面における未分散の凝集粒子の個数を目視により判定し、５段階で評価した。５が最も分散状態が良いことを示す。
５：    未分散物認められず、
４：    １ｃｍ２当たり１個以上５個未満、
３：    １ｃｍ２当たり５個以上１０個未満、
２：    １ｃｍ２当たり１０個以上５０個未満、
１：    １ｃｍ２当たり５０個以上。
【０１２８】
＜実施例１−１：複合粒子粉末の製造＞
芯粒子粉末（種類：ポリメチルメタクリレート（ＰＭＭＡ）、粒子形状：球状、平均粒子径５．０７μｍ、球形度：１．０３、ＢＥＴ比表面積値１．０３ｍ２／ｇ、比重１．２、表面電荷＋６１μｃ／ｇ、流動性７７、Ｌ＊値９６．８、Ｃ＊値０．３、耐光性ΔＥ＊値５．３１）７．０ｋｇをエッジランナー「ＭＰＵＶ−２型」（製品名、株式会社松本鋳造鉄工所製）に投入し、次いで、γ−アミノプロピルトリエトキシシラン（電荷：＋、商品名：ＴＳＬ８３３１：ＧＥ東芝シリコーン株式会社製）７０．０ｇを、エッジランナーを稼動させながら上記樹脂粒子粉末に添加し、１９６Ｎ／ｃｍの線荷重で２０分間混合攪拌を行った。なお、このときの撹拌速度は２２ｒｐｍで行った。
【０１２９】
次に、有機顔料Ｂ−１（種類：ピグメントブルー（フタロシアニン系顔料）、粒子形状：粒状、平均粒子径：８３ｎｍ、ＢＥＴ比表面積値：８１．６ｍ２／ｇ、比重：１．５８、表面電荷：−、Ｌ＊値：２４．４１、ａ＊値：６．０１、ｂ＊値：−１２．６３、流動性：２４、耐熱性：１９６℃、耐光性ΔＥ＊値：１０．６８）３，５００ｇを、エッジランナーを稼動させながら１０分間かけて添加し、更に１９６Ｎ／ｃｍの線荷重で６０分間、混合攪拌を行い、γ−アミノプロピルトリエトキシシラン被覆の上に有機顔料Ｂ−１を付着させた後、乾燥機を用いて６０℃で６０分間加熱処理を行い、複合粒子粉末を得た。なお、このときの撹拌速度は２２ｒｐｍで行った。
【０１３０】
得られた複合粒子粉末は、平均粒子径が５．０８μｍ、球形度が１．０３の球状粒子粉末であった。ＢＥＴ比表面積値は４．２ｍ２／ｇ、比重は１．３２、流動性は７９、色相のうちＬ＊値は２７．８３、ａ＊値は５．３６、ｂ＊値は−１４．６４、着色力は１２０％、耐光性ΔＥ＊値は２．１４、有機顔料の脱離の程度は５であった。γ−アミノプロピルトリエトキシシランの被覆量はＳｉ換算で０．１２６重量％であり、付着している有機顔料Ｂ−１の量は、Ｃ換算で２２．１５重量％（樹脂粒子粉末１００重量部に対して約５０重量部に相当する）であった。
【０１３１】
電子顕微鏡写真観察の結果、有機顔料Ｂ−１がほとんど認められないことから、有機顔料Ｂ−１のほぼ全量がγ−アミノプロピルトリエトキシシラン被覆に付着していることが認められた。
【０１３２】
＜実施例２−１：複合粒子粉末を含む溶剤系塗料の製造＞
前記複合粒子粉末１０ｇとアミノアルキッド樹脂及びシンナーとを下記割合で配合して３ｍｍφガラスビーズ９０ｇと共に１４０ｍｌのガラスビンに添加し、次いで、ペイントシェーカーで９０分間混合分散し、ミルベースを作製した。
【０１３３】
複合粒子粉末                                          ３．８重量部、
アミノアルキッド樹脂                                ２０．３重量部、
（アミラックＮｏ．１０２６：関西ペイント株式会社製）
シンナー                                            １２．７重量部。
【０１３４】
前記ミルベースを用いて、下記割合となるようにアミノアルキッド樹脂を配合し、ペイントシェーカーで更に１５分間混合分散して、複合粒子粉末を含む溶剤系塗料を得た。
【０１３５】
ミルベース                                    ３６．７重量部、
アミノアルキッド樹脂                          ６３．３重量部。
（アミラックＮｏ．１０２６：関西ペイント株式会社製）
【０１３６】
得られた溶剤系塗料の貯蔵安定性はΔＥ＊値で０．８１であった。
【０１３７】
次いで、前記溶剤系塗料を冷間圧延鋼板（０．８ｍｍ×７０ｍｍ×１５０ｍｍ）（ＪＩＳ  Ｇ−３１４１）に１５０μｍの厚みで塗布、乾燥して得られた塗膜の光沢度は９６％、色相はＬ＊値が２７．８５、ａ＊値が５．３９、ｂ＊値が−１４．６７、耐光性ΔＥ＊値は２．５０であった。
【０１３８】
＜実施例３−１：複合粒子粉末を含む水系塗料の製造＞
前記複合粒子粉末７．６２ｇと水溶性アルキッド樹脂等とを下記割合で３ｍｍφガラスビーズ９０ｇと共に１４０ｍｌのガラスビンに添加し、次いでペイントシェーカーで９０分間混合分散し、ミルベースを作製した。
【０１３９】
複合粒子粉末                                          １２．４重量部、
水溶性アルキッド樹脂                                    ９．０重量部、
（商品名：Ｓ−１１８：大日本インキ化学工業株式会社製）
消泡剤（商品名：ノプコ８０３４：サンノプコ株式会社製）  ０．１重量部、
水                                                      ４．８重量部、
ブチルセロソルブ                                        ４．１重量部。
【０１４０】
前記ミルベースを用いて、塗料組成を下記割合で配合してペイントシェーカーで更に１５分間混合分散して、複合粒子粉末を含有する水系塗料を得た。
【０１４１】
ミルベース                                            ３０．４重量部、
水溶性アルキッド樹脂                                  ４６．２重量部、
（商品名：Ｓ−１１８：大日本インキ化学工業株式会社製）
水溶性メラミン樹脂                                    １２．６重量部、
（商品名：Ｓ−６９５：大日本インキ化学工業株式会社製）
消泡剤（商品名：ノプコ８０３４：サンノプコ株式会社製）  ０．１重量部、
水                                                      ９．１重量部、
ブチルセロソルブ                                        １．６重量部。
【０１４２】
得られた水系塗料の貯蔵安定性はΔＥ＊値で０．８４であった。
【０１４３】
次いで、前記水系塗料を冷間圧延鋼板（０．８ｍｍ×７０ｍｍ×１５０ｍｍ）（ＪＩＳ  Ｇ−３１４１）に１５０μｍの厚みで塗布、乾燥して得られた塗膜の光沢度は９３％、色相はＬ＊値が２７．８０、ａ＊値が５．４４、ｂ＊値が−１４．６５、耐光性ΔＥ＊値は２．５５であった。
【０１４４】
＜実施例４−１：樹脂組成物の製造＞
前記複合粒子粉末２．５ｇとポリ塩化ビニル樹脂粉末１０３ＥＰ８Ｄ（日本ゼオン株式会社製）４７．５ｇとを秤量し、これらを１００ｍｌポリビーカーに入れ、スパチュラでよく混合して混合粉末を得た。
【０１４５】
得られた混合粉末にステアリン酸カルシウムを０．５ｇ加えて混合し、１６０℃に加熱した熱間ロールのクリアランスを０．２ｍｍに設定した後、前記混合粉末を少しずつロールにて練り込んで樹脂組成物が一体となるまで混練を続けた後、樹脂組成物をロールから剥離して着色樹脂プレート原料として用いた。
【０１４６】
次に、表面研磨されたステンレス板の間に上記樹脂組成物を挟んで１８０℃に加熱したホットプレス内に入れ、９８ＭＰａ（１トン／ｃｍ２）の圧力で加圧成形して厚さ１ｍｍの着色樹脂プレートを得た。得られた着色樹脂プレートの分散状態は５であり、色相はＬ＊値が２９．０１、ａ＊値が５．３８、ｂ＊値が−１４．６１、耐光性ΔＥ＊値は２．２１であった。
【０１４７】
前記実施例１−１〜４−１に従って複合粒子粉末、溶剤系塗料、水系塗料及び樹脂組成物を作製した。各製造条件及び得られた複合粒子粉末、溶剤系塗料、水系塗料及び樹脂組成物の諸特性を示す。
【０１４８】
芯粒子１〜１０：
芯粒子粉末として表１に示す特性を有する樹脂粒子粉末を用意した。なお、ＰＭＭＡは、ポリメチルメタクリレートの略である。
【０１４９】
【表１】
2006104362.tif 000002
【０１５０】
有機顔料：
有機顔料として表２に示す諸特性を有する有機顔料を用意した。
【０１５１】
【表２】
2006104362.tif 000003
【０１５２】
実施例１−１〜１−１１、比較例１〜２：
表面改質剤による被覆工程における添加物の種類、添加量、エッジランナー処理の線荷重及び時間、有機顔料の付着工程における有機顔料の種類、添加量、エッジランナー処理の線荷重及び時間を種々変化させた以外は、前記実施例１−１と同様にして複合粒子粉末を得た。
【０１５３】
なお、実施例１−３では、芯粒子粉末１００重量部に対して、エッジランナーを稼動させながら、有機顔料Ｒ−１：１５０．０重量部を２５重量部づつ８回に分けて添加した。実施例１−６では、芯粒子粉末１００重量部に対して、有機顔料Ｙ−１：１５０重量部を１５０分かけて添加した。
【０１５４】
このときの製造条件を表３に、得られた複合粒子粉末の諸特性を表４に示す。
【０１５５】
【表３】
2006104362.tif 000004
【０１５６】
【表４】
2006104362.tif 000005
【０１５７】
実施例１−２〜１−１１の各実施例で得られた複合粒子粉末は、電子顕微鏡観察の結果、有機顔料がほとんど認められないことから、有機顔料のほぼ全量が表面改質剤被覆に付着していることが確認された。
【０１５８】
＜溶剤系塗料＞
実施例２−１〜２−８、比較例３〜４：
粒子粉末の種類を種々変化させた以外は、前記実施例２−１と同様にして溶剤系塗料を得た。
【０１５９】
このときの製造条件、得られた塗料の諸特性及び塗膜の諸特性を表５に示す。
【０１６０】
【表５】
2006104362.tif 000006
【０１６１】
＜水系塗料＞
実施例３−１〜３−８、比較例５〜６：
複合粒子粉末の種類を種々変化させた以外は、前記実施例３−１と同様にして水系塗料を得た。
【０１６２】
このときの製造条件、得られた水系塗料の諸特性及び塗膜の諸特性を表６に示す。
【０１６３】
【表６】
2006104362.tif 000007
【０１６４】
＜樹脂組成物＞
実施例４−１〜４−８、比較例７〜８：
複合粒子粉末の種類を種々変化させた以外は、前記実施例４−１と同様にして樹脂組成物を得た。
【０１６５】
このときの製造条件及び得られた樹脂組成物の諸特性を表７に示す。
【０１６６】
【表７】
2006104362.tif 000008
【産業上の利用可能性】
【０１６７】
本発明に係る複合粒子粉末は、樹脂粒子粉末の粒子表面からの有機顔料の脱離が抑制されていると共に、流動性、着色力及び耐光性に優れており、貯蔵安定性に優れた塗料を得ることができるので、塗料及び樹脂組成物の着色用複合粒子粉末として好適である。
【０１６８】
本発明に係る塗料及び樹脂組成物は、有機顔料の脱離が抑制された複合粒子粉末を着色顔料として用いることから、分散性、耐光性及び貯蔵安定性に優れた塗料及び樹脂組成物として好適である。